(57)【要約】      （修正有）【課題】耐久性があり、連続的に安定生産が可能であり、印画性に問題がなく、かつＥＤ表示部が破損しにくいＥＤ表示機能付きＩＣカードの製造方法を提供する。【解決手段】基材上に、金属の溶解／析出を生じさせる一対の電極を有するエレクトロンデポジション（ＥＤ）表示部を有するＥＤ表示機能付きＩＣカードの製造方法であって、ＥＤ表示部の少なくとも一部が硬化性樹脂により覆われるＥＤ被覆工程を有することを特徴とするＥＤ表示機能付きＩＣカードの製造方法。【選択図】図４
2008158621.tif 000002
【特許請求の範囲】
【請求項１】
基材上に、金属の溶解／析出を生じさせる一対の電極を有するエレクトロンデポジション（ＥＤと略す）表示部を有するＥＤ表示機能付きＩＣカードの製造方法であって、ＥＤ表示部の少なくとも一部が硬化性樹脂により覆われるＥＤ被覆工程を有することを特徴とするＥＤ表示機能付きＩＣカードの製造方法。
【請求項２】
第１基材の片側の少なくとも一部に硬化性樹脂層を形成する樹脂層形成工程と、前記第１基材上に形成された硬化性樹脂層の一部にＥＤ表示部を設置する設置工程、第１基材と第２基材を対向させて貼り合わせる貼り合わせ工程を有することを特徴とする請求項１に記載のＥＤ表示機能付きＩＣカードの製造方法。
【請求項３】
上記硬化性樹脂が、熱硬化型樹脂、湿気硬化型樹脂、二液硬化型樹脂又は光硬化型樹脂から選ばれる少なくとも１種の樹脂を含有することを特徴とする請求項１又は２に記載のＥＤ表示機能付きＩＣカードの製造方法。
【請求項４】
ＥＤ表示機能付きＩＣカードであって、ＥＤ表示部の一部が硬化性樹脂と密着したＥＤ表示部を有することを特徴とするＥＤ表示機能付きＩＣカード。
【発明の詳細な説明】
【技術分野】
【０００１】
本発明はＩＣカードに関し、特に金属の溶解／析出を生じさせる一対の電極を有するＥＤ表示機能付きＩＣカード及びその製造方法に関する。
【背景技術】
【０００２】
近年、ＩＣカードの普及により、各個人が複数枚のカードを所有するようになっている。ＩＣカードは銀行カードやクレジットカードの他に、現金をチャージして物を購入するという、現金の代わりの電子マネーとしての機能や、店舗で購入した金額に対して一定の割合のポイントを付与し、その店でお金と同等の役割をするポイントカードとしての機能を持つようになってきた。
【０００３】
電子マネーやポイントカードとしての機能を持つようになると、カードの中にどれくらいの価値のお金又はポイントがあるか記憶していることは難しく、表示機能が必要となってきた。
【０００４】
従来からの表示手段としては磁気データで表示することが行なわれてきている。しかしながら、常に内部情報が表示されるため、セキュリティの面から好ましくないという欠点がある（例えば、特許文献１参照。）。
【０００５】
このような電子情報の閲覧手段として液晶ディスプレイやＬＣＤ、有機ＬＥＤ等をカードに使用することが知られている（例えば、特許文献２参照。）が、消費電力が嵩む、目が疲労する、などの欠点があるほか、表示素子そのものの構成が複雑でコストが高いと言う問題があった。
【０００６】
これら欠点を補う手段として、外光を利用し、像保持に電力を消費せず、色品質に問題のない、金属または金属塩の溶解／析出を利用したエレクトロデポジション（ＥＤ）方式が知られている（例えば、特許文献３参照。）。
【０００７】
しかしながら、本発明者らが検討した結果、ＥＤ方式を従来のＩＣカードに単純に応用した場合、電解質層の上下に電極を配置する形状となっており、実際に携帯されて強い曲げ応力がかかった場合には、たとえ表示素子だけを強固にした場合でも、周囲にある電極が破損し、動作不良となるといった問題が生じることを見出した。
【０００８】
また、完成したユニットをカードに組み込むことは困難であり、慎重に組み込む場合でも、壊れ易いため生産性が低下するという問題があった。
【０００９】
また、カードとして個人認証用の顔画像を形成しようとした場合にＥＤ表示部が印画ヘッドと干渉して顔画像部にカスレが生じたり、これらのＥＤ表示ユニットをＩＣカード化する手段を効率化して安定生産を可能にする技術が求められてきた。
【００１０】
本発明の目的は、耐久性があり、連続的に安定生産が可能であり、かつＥＤ表示部が破損しにくいＥＤ表示機能付きＩＣカード及びその製造方法を提示することである。
【特許文献１】特開２００５−１０７６５８号公報
【特許文献２】特開平１０−１６２１１１号公報
【特許文献３】特開２００５−２８３９８６号公報
【発明の開示】
【発明が解決しようとする課題】
【００１１】
本発明の第１の目的は、耐久性があり、かつＥＤ表示部が破損しにくいＥＤ表示機能付きＩＣカード及びその製造方法を提示することである。
【００１２】
本発明の第２の目的は、ＥＤ表示機能付きＩＣカードを連続的に安定生産する方法を提供することにある。
【００１３】
本発明の第３の目的は、解像度が高く、かつ耐久性の高いＥＤ表示機能付きＩＣカード及びその製造方法を提供することにある。
【課題を解決するための手段】
【００１４】
上記課題は、以下の構成により解決することができた。
【００１５】
１．基材上に、金属の溶解／析出を生じさせる一対の電極を有するエレクトロンデポジション（ＥＤ）表示部を有するＥＤ表示機能付きＩＣカードの製造方法であって、ＥＤ表示部の少なくとも一部が硬化性樹脂により覆われるＥＤ被覆工程を有することを特徴とするＥＤ表示機能付きＩＣカードの製造方法。
【００１６】
２．第１基材の片側の少なくとも一部に硬化性樹脂層を形成する樹脂層形成工程と、前記第１基材上に形成された硬化性樹脂層の一部にＥＤ表示部を設置する設置工程、第１基材と第２基材を対向させて貼り合わせる貼り合わせ工程を有することを特徴とする前記１に記載のＥＤ表示機能付きＩＣカードの製造方法。
【００１７】
３．上記硬化性樹脂が、熱硬化型樹脂、湿気硬化型樹脂、二液硬化型樹脂又は光硬化型樹脂から選ばれる少なくとも１種の樹脂を含有することを特徴とする前記１又は２に記載のＥＤ表示機能付きＩＣカードの製造方法。
【００１８】
４．ＥＤ表示機能付きＩＣカードであって、ＥＤ表示部の一部が硬化性樹脂と密着したＥＤ表示部を有することを特徴とするＥＤ表示機能付きＩＣカード。
【発明の効果】
【００１９】
本発明により、耐久性があり、かつＥＤ表示部が破損しにくいＥＤ表示機能付きＩＣカード及びその製造方法を提示することができた。又、ＥＤ表示機能付きＩＣカードを連続的に安定生産する方法を提供することができた。更には、解像度が高く、かつ耐久性の高いＥＤ表示機能付きＩＣカード及びその製造方法を提供することができた。
【発明を実施するための最良の形態】
【００２０】
以下、本発明を更に詳細に説明する。
【００２１】
以下、本発明のＥＤ表示機能付きＩＣカード製造方法及びその実施の形態を、図面に基づいて詳細に説明するが、この発明は、この実施の形態に限定されない。また、この発明の実施の形態は、発明の最も好ましい形態を示すものである。
【００２２】
先ず、本発明により形成されたＥＤ表示機能付きＩＣカードの表裏の外観を図６に示す。
【００２３】
図６（ａ）は、本発明により形成されたＥＤ表示機能付きＩＣカードの未記録のブランクカードの表面を示し、表面にはカードフォーマットが印刷されており、印字部には未だ情報の印字がなく、ＥＤ表示部にも何も表示がない。図６（ｂ）はカードの裏面を示し、裏面にはフォーマットが印刷された筆記層が形成されている。図６（ｃ）は、内蔵するＩＣにデータが記録され、ＥＤ表示部にはＩＣに記録された内容の一部が表示され、カード表面には記録情報が印字された状態を示す。
【００２４】
次に、本発明のＥＤ表示機能付きＩＣカードの製造方法について説明する。
【００２５】
図１は、本発明のＥＤ表示機能付きＩＣカードの製造装置の一例を示す概略構成図である。このＥＤ表示機能付きＩＣカードの製造工程では、枚葉シート状の第１基材（表シート）１が第１基材供給部Ａに配備され、長尺シート状の第２基材（裏シート）２が第２基材供給部Ｂに配備される。本図では、第１基材が枚葉で、第２基材がロール状の長尺シートのものを示したが、本発明においては、何れもが枚葉であっても、何れもがロール状で有っても良い。図２（ａ）は枚葉の第１基材１を、同図（ｂ）はロール状の第２基材を示し、第１基材１には、（ａ）に示す如くＥＤ表示部用孔４が設けられている。
【００２６】
図１の、第１基材１に硬化性樹脂供給部Ｃから硬化性樹脂を供給して塗工し、インレット供給部Ｅへ送る。第１基材搬送ベルトにはＥＤ表示用孔に対応した突起部を有する構造（不図示）とし、ＥＤ表示用孔には硬化性樹脂が塗布されない機構とした。
【００２７】
インレット供給部Ｅでは、インレットシート３が供給される。図３はインレットシートの構成図を示す。図３（ａ）にはインレットシート３の平面図、同（ｂ）にはインレットシート３の断面図を示す。インレットシート３には、ＥＤ表示部２１、ＩＣチップ２２、アンテナコイル２３等の必要部品がフィルムシート２４に予めモジュールとして組み込まれ、結線されたものである。ＩＣを保護する補強板２５を有していることが好ましい。
【００２８】
図１の、インレットシート供給部Ｅにインレットシート３が供給され、第１基材１の所定位置（ＥＤ表示部とＥＤ表示用孔の位置合わせ等）に載置され、この第１基材１をラミネート部Ｆへ搬送される。
【００２９】
第２基材２に硬化性樹脂供給部Ｄから硬化性樹脂を供給して塗工し、ラミネート部へ送る。
【００３０】
ラミネート部において、第１基材１の硬化性樹脂塗工面と第２基材２の硬化性樹脂塗工面をインレットシート３を介して相対するようにして貼り合わせる。
【００３１】
このラミネート部Ｆの後に後処理部Ｇが配置され、ラミネート部Ｆにより貼り合わされた後、後処理部Ｇの搬送ベルトにより挟持搬送される。
【００３２】
ラミネート部Ｆ、後処理部Ｇにおいて、用いた硬化性樹脂の特性により、加熱加圧、加湿等の処理が行われ硬化が進行し、必要により冷却処理を行う。なお、二液混合や加熱、加湿や活性光線照射等の硬化処理は、用いられる硬化性樹脂の性質により、各基材に塗布される前に硬化処理が開始されてもよく、またラミネート終了後に硬化処理を開始しても良い。
【００３３】
なお、この後処理部Ｇで完全に硬化が完了している必要は無く、その後のエージング過程で硬化を完了できれば良い。その後、貼り合わされたシートはシート裁断部Ｈへ送られる。裁断部Ｈで枚葉シート状に断裁され、断裁されたシートは回収機により回収され集積される。必要によりＳＵＳ板等でサンドイッチして集積し、エージング処理を行い、カードの平面性を形成、保持される。次に打ち抜き機によりシートをカード状に打ち抜く。この打ち抜き部でカード状に打ち抜く前に、第１基材１と第２基材２のいずれか一方又は両方にフォーマット印刷を施しても良い。
【００３４】
カード状に打ち抜く前に、貼り合わせ品を枚葉シート状に断裁することで、取扱が容易で、かつ打ち抜き精度を向上することができる。また、フォーマット印刷はどの段階で行ってもよいが、カード状に打ち抜く前に、フォーマット印刷を施すことで、取扱が容易で、かつフォーマット印刷の精度を向上することができる。
【００３５】
図４は、上記のようにして形成された本発明のＥＤ表示機能付きＩＣカードの断面構成図である。
【００３６】
図４（ａ）は、第１基材１と第２基材２との間で、ＥＤ表示部２１の少なくとも一部が硬化性樹脂により覆われた構造を有することを示す。
【００３７】
即ち、本発明のＥＤ表示機能付きＩＣカードにおいては、ＩＣカードの２枚の基材の間にＥＤ表示部を搭載する際、硬化前の硬化性樹脂によりＥＤ表示部の少なくとも一部を覆い、その後硬化することにより、２枚の基材の間にＥＤ表示部を固定するものである。またＥＤ表示部に付随する結線部分等も同時に硬化することにより、歪み等を発生することなく固定することができ、使用時の耐久性を向上することができたものである。
【００３８】
更に、図４（ａ）は、第１基材１と第２基材２との間には、ＥＤ表示部２１と共にＩＣチップ２２、アンテナコイル２３等が硬化性樹脂により覆われた構造を示している。これらのＥＤ表示部２１、ＩＣチップ２２、アンテナコイル２３等は予めインレット３に配置、結線することにより、同時に硬化性樹脂により覆う構造とすることができ、より好ましい態様である。
【００３９】
上記の様に、予め、必要な部品をフィルム等のシートに配置したインレットシートを用いて基材上の所定位置に部品を配置し、その後周囲の硬化性樹脂を硬化することにより、部品の相対的位置を正確に規定することができ、振動等を含む部品の移動を抑え、形成後の耐久性（断線等）の向上を図ることができる。
【００４０】
また、ＩＣチップ２２は補強板２５により覆われていることが好ましく、この補強板２５はＩＣチップ２２より大きな形状であり、ＩＣチップ２２を保護している形状であることが好ましい。
【００４１】
図４（ｂ）は、上述の様にして形成されたＥＤ表示機能付きＩＣカードに、種々の情報を記録、印字した後、本発明の好ましい形態として、記録表面の保護のため透明保護層８を形成したカードの断面図を示す。
【００４２】
図４（ｂ）中、第１基材１の片面に受像層７を有し、受像層７上には、熱転写方式またはインクジェット方式による氏名、顔画像を含む個人識別情報１０が設けられている。また、氏名、顔画像を含む個人識別情報１０を設けた上面に透明保護層８が形成されている。この図４（ｂ）では、透明保護層８は記録情報を直接保護する転写箔ａと更にその上に転写箔ｂが転写によって設けられている例が示されているが１層であっても良い。この転写箔ａ，ｂは何れも活性光線硬化樹脂からなり、光照射により硬化される。個人識別情報１０を設けた上面に透明保護層８を設けることで、個人識別情報１０が保護され、耐久性が向上する。
【００４３】
また、この実施の形態では、第２基材２の片面に、筆記可能な筆記層９が設けられている。また、ＩＣチップ２２は、顔画像の部分と重なる位置以外の位置に配置することが好ましく、ＩＣチップ２２が顔画像部分と重なる位置に存在しないことで、表面の平滑性がよくなり、印字性が向上する。
【００４４】
このようにして形成された本発明のＥＤ表示機能付きＩＣカードは、ＩＣに記録されたデータの一部をＥＤ表示部に表示することができ、また該カードを非接触式ＩＣカードとすることにより、安全性に優れ、データの機密性と偽変造防止性が高く、必要により記録内容をＥＤ表示部に表示確認することができ、高機能性カードとして種々の用途に使用することができる。
【００４５】
次に本発明に用いられるＥＤ表示部の構成について説明する。
【００４６】
図５は、本発明のＩＣカードに用いられるＥＤ表示部の概略構成断面図である。
【００４７】
図５中、透明支持体３１の上には透明電極３２が形成されており、もう一方には対向電極３２が形成され、その間には、金属の溶解／析出を生じさせる電解質３３が充填されている。，両電極間を電荷駆動することにより、金属の溶解／析出を生じ、析出部が黒化することにより画像を形成することができ、画像形成のための白色散乱層３２，駆動するＴＦＴ３５、電解液をシーするシール剤、間隙をコントロールする画像領域スペーサー３６、シールスペーサー３７等で構成されている。
【００４８】
金属としては、種々のものを用いることができるが、駆動電圧が低く、形成される画像のコントラストが高いことから銀が好ましく用いられる。
【００４９】
ＥＤ表示部に用いられる、透明支持体、電解液、シール剤、スペーサ材料については、特開２００５−２８３９８６号等に記載の材料を用いることができる。
【００５０】
本発明で言うＥＤ表示部の少なくとも一部が硬化性樹脂により覆われるとは、ＥＤ表示部の少なくとも一部が硬化性樹脂と密着状態にあることを言い、ＥＤ表示部と共にＩＣチップ、アンテナ線、それらとの結線部分等が硬化性樹脂により一体となり覆われていることが好ましく。
【００５１】
次に、本発明のＥＤ表示機能付きＩＣカードに用いられる各材料について説明する。
【００５２】
本発明に用いられる硬化性樹脂としては、塗工後硬化が可能な材料であれば特に限定されるものではないが、熱硬化型、湿気硬化型、二液硬化型或いは光硬化型等の樹脂を挙げることができ、これらの組合せで有っても良い。
【００５３】
ａ）湿気硬化型樹脂としは、特開２０００−０３６０２６号、特開２０００−２１９８５５号、特開２０００−２１１２７８号、特開２００２−１７５５１０号に開示されている。湿気硬化型樹脂の１例として、分子末端にイソシアネート基含有ウレタンポリマーを主成分とし、このイソシアネート基が水分と反応して架橋構造を形成するものがある。湿気硬化型樹脂としては、例えば住友スリーエム社製ＴＥ０３０、ＴＥ１００、日立化成ポリマー社製ハイボン４８２０、カネボウエヌエスシー社製ボンドマスター１７０シリーズ、Ｈｅｎｋｅｌ社製Ｍａｃｒｏｐｌａｓｔ  ＱＲ  ３４６０、積水化学工業社製エスダインシリーズ等があげられる。また、湿気硬化型樹脂は素材の安全性から遊離ＭＤＩ量が１．０％以下の物を使用することが好ましい。
【００５４】
ｂ）二液混合型樹脂として、例えば、低温時の硬化性を得るために特開昭６３−６３７１６に開示されるような、エポキシ樹脂とメルカプタン系硬化剤との組み合わせからなるエポキシ樹脂組成物や、複素環状ジアミン硬化剤との組み合わせからなるエポキシ樹脂組成物が用いられてきた。また、高強度を得るためには芳香族ポリアミン硬化剤との組み合わせからなるエポキシ樹脂が用いられてきた。作業環境特性、支持体との接着性、接着安定性を得るために特開平１０−１２０７６４号に開示されているような、ビスフェノール型エポキシ樹脂とアミン系硬化剤として（Ｃ）ポリアミドアミン、（Ｄ）芳香族変性アミン、及び（Ｅ）脂肪族変性ポリアミンとの組み合わせによりエポキシ樹脂組成物が用いられている。また、特開２０００−２２９９２７号には、エポキシ樹脂とアミンイミド化合物系硬化剤との組み合わせからなる硬化速度が早いエポキシ樹脂が得られている。特開平６−８７１９０号、特開平５−２９５２７２号には特殊変性シリコーンプレポリマーを硬化剤と用いた記載がされており樹脂の柔軟性を改良した材料が開示されている。
【００５５】
この発明で用いることができるエポキシ接着剤とは、例えば、セメダイン株式会社製、セメダインＥＰ−００１、株式会社スリーボンド社製、３９５０シリーズ、３９５０，３９５１，３９５２、コニシ株式会社製ボンドＭＯＳシリーズ、ＭＯＳ０７、ＭＯＳ１０、東邦化成工業株式会社ウルタイト１５００シリーズ、ウルタイト１５４０等を用いることが好ましい。
【００５６】
ｃ）光硬化型樹脂としては、特開平１０−３１６９５９号、特開平１１−５９６４号等で開示されている。光硬化型樹脂としては公知の光硬化型樹脂であれば特に制限はないが、ｉ）エポキシ基を１分子内に２個以上含んだ化合物、ii）１０〜１５０℃の温度でカチオンを発生する化合物を少なくとも含む樹脂を用いることが好ましい。カチオン重合により高分子化の起こるタイプ（主にエポキシタイプ）のエポキシタイプの紫外線硬化性プレポリマー、モノマーは、１分子内にエポキシ基を２個以上含有するプレポリマーを挙げることができる。このようなプレポリマーとしては、例えば、脂環式ポリエポキシド類、多塩基酸のポリグリシジルエステル類、多価アルコールのポリグリシジルエーテル類、ポリオキシアルキレングリコールのポリグリシジルエーテル類、芳香族ポリオールのポリグリシジルエーテル類、芳香族ポリオールのポリグリシジルエーテル類の水素添加化合物類、ウレタンポリエポキシ化合物類およびエポキシ化ポリブタジエン類等を挙げることができる。これらのプレポリマーは、その一種を単独で使用することもできるし、また、その二種以上を混合して使用することもできる。エポキシ基を１分子内に２個以上有するプレポリマーの含有量は７０質量％以上であるのが好ましい。市販品として、ＥＭＩ社性一液型エポキシＵＶ硬化型接着剤の３５０５．３５０６．３５０７．３５１４．３５５３シリーズなどがある。
【００５７】
ｄ）熱硬化性接着剤とは、熱すると硬化が進み硬化後の分子は一般に３次元の網状となるもので、この性質を利用したものを別名ホットメルト型と呼ばれる。ホットメルト型としては、例えばエチレン・酢酸ビニル共重合体（ＥＶＡ）系、ポリエステル系、ポリアミド系、熱可塑性エラストマー系、ポリオレフィン系などが挙げられるが、熱可塑性接着剤は一般に分子が直線状で、熱をかけると軟化し冷えると硬化する性質を利用した接着剤であるため、耐熱性の観点から、熱硬化性樹脂を用いた方が良い。
【００５８】
硬化された樹脂としては、硬いものであっても、柔軟性を持つものであっても良いが、形成されたＩＣカードの耐久性の観点からは、弾性率が２００〜１０００ＭＰａの樹脂であることが好ましく、更には弾性率が２００〜７００ＭＰａの柔軟性の有る樹脂が好ましい。
【００５９】
［カード基材用支持体］
カード基材用支持体としては、例えば、ポリエチレンテレフタレート、ポリブチレンテレフタレート、ポリエチレンテレフタレート／イソフタレート共重合体等のポリエステル樹脂、ポリエチレン、ポリプロピレン、ポリメチルペンテン等のポリオレフィン樹脂、ポリフッ化ビニル、ポリフッ化ビニリデン、ポリ４フッ化エチレン、エチレン−４フッ化エチレン共重合体、等のポリフッ化エチレン系樹脂、ナイロン６、ナイロン６．６等のポリアミド、ポリ塩化ビニル、塩化ビニル／酢酸ビニル共重合体、エチレン／酢酸ビニル共重合体、エチレン／ビニルアルコール共重合体、ポリビニルアルコール、ビニロン等のビニル重合体、生分解性脂肪族ポリエステル、生分解性ポリカーボネート、生分解性ポリ乳酸、生分解性ポリビニルアルコール、生分解性セルロースアセテート、生分解性ポリカプロラクトン等の生分解性樹脂、三酢酸セルロース、セロファン等のセルロース系樹脂、ポリメタアクリル酸メチル、ポリメタアクリル酸エチル、ポリアクリル酸エチル、ポリアクリル酸ブチル、等のアクリル系樹脂、ポリスチレン、ポリカーボネート、ポリアリレート、ポリイミド等の合成樹脂シート、又は上質紙、薄葉紙、グラシン紙、硫酸紙等の紙、金属箔等の単層体或いはこれら２層以上の積層体が挙げられる。この発明のシート材の厚みは、３０〜３００μｍ、望ましくは５０〜２００μｍである。
【００６０】
本発明においては、支持体の熱による収縮、反りなどによるカード基材搬送性の観点から低温接着剤の他に支持体として１５０℃／３０ｍｉｎにおける熱収縮率が縦（ＭＤ）で１．２％以下、横（ＴＤ）で０．５％以下が好ましい。又支持体上に後加工上密着性向上のため易接処理を行っていても良く、ＩＣチップ保護のために帯電防止処理を行っていても良い。具体的には、帝人デュポンフィルム株式会社製のＵ２シリーズ、Ｕ４シリーズ、ＵＬシリーズ、東洋紡績株式会社製クリスパーＧシリーズ、東レ株式会社製のＥ００シリーズ、Ｅ２０シリーズ、Ｅ２２シリーズ、Ｘ２０シリーズ、Ｅ４０シリーズ、Ｅ６０シリーズＱＥシリーズを好適に用いることができる。
【００６１】
本発明における第１基材は、当該カード利用者の顔画像を形成するため受像層が形成されていることが好ましく、更にその下にはクッション層が設けられていることが好ましい。本発明のＩＣカード基体表面には画像要素が設けられ、顔画像等の認証識別画像、属性情報画像、フォーマット印刷から選ばれる少なくとも一つが設けられたものであってもよく、また全く印刷部分のないホワイトカードであってもよい。
【００６２】
［熱転写記録法で昇華もしくは熱拡散性染料画像を受容する受像層］
第１基材上に設けられた受像層は、バインダと各種の添加剤で形成することができる。
【００６３】
受像層は、昇華型熱転写方式により階調情報含有画像を形成すると共に、昇華型熱転写方式または溶融型熱転写方式により文字情報含有画像を形成するものであることが好ましく、昇華性色素の染着性、または昇華性色素の染着性とともに熱溶融性インクの接着性も良好でなければならない。かかる特別な性質を受像層に付与するには、後述するように、バインダ及び各種の添加剤の種類及びそれらの配合量を適宜に調整することが必要である。
【００６４】
以下、受像層を形成する成分について詳述する。
【００６５】
受像層用のバインダとしては、通常に知られている昇華型感熱転写記録受像層用のバインダを適宜に用いることができる。主なバインダとしては、塩化ビニル系樹脂、ポリエステル系樹脂、ポリカーボネート系樹脂、アクリル系樹脂、ポリスチレン系樹脂、ポリビニルアセタール系樹脂、ポリビニルブチラール系樹脂などさまざまのバインダを使用することができる。
【００６６】
ただし、この発明によって形成される画像につき、実際的要求（たとえば発行されるＩＣカードに所定の耐熱性が要求されるなど）が存在するのであれば、そのような要求項目を満たすようにバインダの種類あるいは組み合わせを考慮することが必要になる。画像の耐熱性を例にすると、６０℃以上の耐熱性が要求されるのであれば、昇華性色素のにじみを考慮して、Ｔｇが６０℃以上であるバインダを使用するのが好ましい。
【００６７】
また、受像層を形成するに際して、必要に応じて、例えば金属イオン含有化合物を含有させるのが好ましい場合がある。特に熱移行性化合物がこの金属イオン含有化合物と反応してキレートを形成する場合である。
【００６８】
前記金属イオン含有化合物を構成する金属イオンとしては、例えば周期律表の第Ｉ〜第VIII族に属する２価及び多価の金属が挙げられるが、中でもＡｌ、Ｃｏ、Ｃｒ、Ｃｕ、Ｆｅ、Ｍｇ、Ｍｎ、Ｍｏ、Ｎｉ、Ｓｎ、Ｔｉ、Ｚｎ等が好ましく、特にＮｉ、Ｃｕ、Ｃｏ、Ｃｒ、Ｚｎ等が好ましい。これらの金属イオンを含有する化合物としては、金属の無機または有機の塩および該金属の錯体が好ましい。
【００６９】
また、受像層には、離型剤を添加することが好ましい。有効な離型剤としては、用いるバインダと相溶性のあるものが好ましく、具体的には変性シリコーンオイル、変性シリコーンポリマーが代表的であり、例えばアミノ変性シリコーンオイル、エポキシ変性シリコーンオイル、ポリエステル変性シリコーンオイル、アクリル変性シリコーン樹脂、ウレタン変性シリコーン樹脂などが挙げられる。このなかでもポリエステル変性シリコーンオイルはインクシートとの融着を防止するが、受像層の２次加工性を妨げないという点で特に優れている。受像層の２次加工性とは、マジックインキでの筆記性、できた画像を保護する際に問題となるラミネート性などを指す。この他離型剤としてはシリカ等の微粒子も有効である。２次加工性を問題としない場合は融着防止策として硬化型シリコーン化合物の使用も有効である。紫外線硬化型シリコーン、反応硬化型シリコーンなどが入手可能であり、大きな離型効果が期待できる。
【００７０】
この発明における受像層は、その形成成分を溶媒に分散あるいは溶解してなる受像層用塗工液を調製し、その受像層用塗工液を前記支持体の表面に塗布し、乾燥する塗工法によって製造することができる。
【００７１】
支持体の表面に形成される受像層の厚みは、一般に１〜５０μｍ、好ましくは２〜１０μｍ程度である。この発明においては、支持体と受像層との間にクッション層あるいはバリヤー層を設けることもできる。クッション層を設けると、ノイズが少なくて、画像情報に対応した画像を再現性良く転写記録することができる。クッション層を構成する材質としては例えばウレタン樹脂、アクリル樹脂、エチレン系樹脂、ポリプロピレン系樹脂、ブタジエンラバー、エポキシ樹脂、特開２００２−２２２４０３等に記載の光硬化型樹脂等が挙げられる。クッション層の厚さは通常、１〜５０μｍ、好ましくは３〜３０μｍである。
【００７２】
本発明においては、受像層上にフォーマット印刷からなる情報坦持体層を設けることができる。フォーマット印刷からなる情報坦持体とは、識別情報及び書籍情報を記録した複数の選ばれる少なくとも一つが設けられた情報坦持体を表し、具体的には、罫線、社名、カード名称、注意事項、発行元電話番号等を表す。
【００７３】
フォーマット印刷からなる情報坦持体の形成には、日本印刷技術協会出版の「平版印刷技術」、「新・印刷技術概論」、「オフセット印刷技術」、「製版・印刷はやわかり図鑑」等に記載されている一般的なインキを用いて形成することができ、光硬化型インキ、油溶性インキ、溶剤型インキなどにカーボンなどのインキにより形成される。
【００７４】
また、場合により目視による偽造防止の為に透かし印刷、ホログラム、細紋等が採用されてもよく、偽造変造防止層としては印刷物、ホログラム、バーコード、マット調柄、細紋、地紋、凹凸パターンなどで適時選択さ、可視光吸収色材、紫外線吸収材、赤外線吸収材、蛍光増白材、金属蒸着層、ガラス蒸着層、ビーズ層、光学変化素子層、パールインキ層、隣片顔料層、帯電防止層などから表シートに印刷等で設けることも可能である。
【００７５】
［クッション層］
本発明のクッション層を形成する材料としては、ポリオレフィンが好ましい。例えばポリエチレン、ポリプロピレン、エチレン−酢酸ビニル共重合体、エチレン−アクリル酸エチル共重合体、スチレン−ブタジエン−スチレンブロック共重合体、スチレン−イソプレン−スチレンブロック共重合体、スチレン−エチレン−ブタジエン−スチレンブロック共重合体、スチレン−水素添加イソプレン−スチレンブロック共重合体、ポリブタジエン、光硬化型樹脂層の様な柔軟性を有し、熱伝導性の低いものが適する。具体的には、特開２００１−００１６９３等のクッション層を使用することができる。
【００７６】
本発明でいうクッション層とは、受像層とＩＣ等の電子部品の間にクッション層を有する形態であれば特に制限はないが、前記基体と実質的に同質の別支持体の第２のシート材もしくは第１、第２のシート材両面上に塗設あるいは貼り合わされて、形成されることが特に好ましい。
【００７７】
［筆記層］
筆記層は、ＩＣカードの裏面に筆記することができるようにした層である。このような筆記層としては、例えば炭酸カルシウム、タルク、ケイソウ土、酸化チタン、硫酸バリウム等の無機微細粉末を熱可塑性樹脂（ポリエチレン等のポリオレフィン類や、各種共重合体等）のフィルムに含有せしめて形成することができる。特開平１−２０５１５５号公報に記載の「書き込み層」をもって形成することができる。前記筆記層は支持体における、複数の層が積層されていない第１のシート材に形成される。筆記層にワックス等の滑り性を良好にする素材を添加すると、擦られた場合の破損や摩耗を防ぐために有効である。添加剤としては、ポリエチレンワックスが好ましく用いられる。
【実施例】
【００７８】
実施例１
以下、実施例を挙げて本発明を詳細に説明するが、本発明の態様はこれに限定されない。尚、以下において「部」は「質量部」を示す。
【００７９】
《ＥＤ表示素子Ａの作製：図５を参照して説明する。》
ＥＤ表示素子Ａの作製を図５を用いて説明する。
【００８０】
（電解質液の調製）
ジメチルスルホキシドの２．５ｇ中に、ヨウ化ナトリウムを９０ｍｇ、ヨウ化銀を７５ｍｇを加えて完全に溶解させた。この溶液に、ポリビニルアルコール（クラレ社製  ＰＶＡ２４５）を１５０ｍｇ加えて１２０℃に加熱しながら１時間攪拌し、電解質液を得た。カールフィシャー法による含水率は０．２％であった。
【００８１】
（電極１０１の作製）
厚さ１００μｍで２ｃｍ×４ｃｍのポリエチレンテレフタレート透明支持体５０上に、ＩＴＯ膜５１を公知の方法で形成し透明電極１０１（観察側）を得た。
【００８２】
（電極１０２の作製）
厚さ１００μｍで２ｃｍ×４ｃｍのポリエチレンテレフタレート透明支持体５０上に、ＴＦＴ素子５４を公知の方法従って作製した。更に銀ペーストインキ（東洋紡績株式会社製  ＤＷ−２５０Ｈ−５）を用い、乾燥時の厚み１０μｍで、ＴＦＴ素子５４に接合して１００μｍ×１００μｍ角をスクリーン印刷し、１２０℃の真空オーブン中で３０分加熱して、銀電極５２とした。各電極間のスペース部分には絶縁膜５９をスクリーン印刷して、電極１０２を得た。
【００８３】
（ＥＤ表示素子Ａの作製）
電極１０２の上に、周辺部を平均粒子径３０μｍのガラス製球形ビーズ（シールスペーサ）を体積分率が１０％含むオレフィン系シール剤で縁取りした。縁取りした中にゼラチン２質量％を含む水溶液中に酸化チタン２０質量％を超音波分散機にて分散させた水混和液を、ワイヤーバーで１００μｍ塗布し、その後１５℃で３０分間乾燥して水を蒸発させた後、４５℃雰囲気中で１時間乾燥させて、白色散乱層５６を作製した。
【００８４】
上記調製した電解質液に、スペーサとして平均粒子径が１０μｍのポリアクリル製の球形ビーズを体積分率として４体積％になるように加えて攪拌した溶液を、上記電極１０２の白色散乱層５６上に塗布し、その上から透明電極１０１の電極面を対向させて、９．８ｋＰａの圧力で押圧し、ＥＤ表示素子Ａを作製した。
【００８５】
上記ＥＤ表示素子Ａの、電解質液中のスペーサの平均粒径及びシール剤中のスペーサの平均粒径を各々表１に記載のスペーサに変更した以外はＥＤ表示素子Ａと同様にしてＥＤ表示素子Ｂ〜Ｆを得た。
【００８６】
【表１】
2008158621.tif 000003
【００８７】
〔ＥＤ表示機能付きＩＣカードの作製〕
＜第２基材（裏シート）の作製＞
裏面シートの支持体として帝人デュポンフィルム株式会社製Ｕ２Ｌ９８Ｗ低熱収グレード１８８μｍ（ＰＥＴ）を使用した。
【００８８】
（筆記層の作製）
前記支持体（１８８μｍ）に下記組成の第１筆記層形成用塗工液、第２筆記層形成用塗工液及び第３筆記層形成用塗工液をこの順に塗布乾燥して、それぞれの厚みが５μｍ、１５μｍ、０．２μｍになる様に積層することにより筆記層を形成した。
【００８９】
〈第１筆記層形成用塗工液〉
ポリエステル樹脂〔東洋紡績（株）製：バイロン２００〕                      ８部
イソシアネート〔日本ポリウレタン工業（株）製：コロネートＨＸ〕            １部
二酸化チタン粒子〔石原産業（株）製：ＣＲ８０〕                            １部
メチルエチルケトン                                                      ８０部
酢酸ブチル                                                              １０部
〈第２筆記層形成用塗工液〉
ポリエステル樹脂〔東洋紡績（株）製：バイロナールＭＤ１２００〕            ４部
シリカ                                                                    ５部
二酸化チタン粒子〔石原産業（株）製：ＣＲ８０〕                            １部
水                                                                      ９０部
〈第３筆記層形成用塗工液〉
ポリアミド樹脂〔三和化学工業（株）製：サンマイド５５〕                    ５部
メタノール                                                              ９５部
（筆記層へのフォーマット印刷）
オフセット印刷法により、フォーマット印刷（罫線、発行者名、発行者電話番号）を行った。印刷インキはＵＶ墨インキを用いた。印刷時のＵＶ照射条件は、高圧水銀灯で２００ｍｊ相当であった。
【００９０】
＜第１基材（表シート）の作製＞
（表シートの作製）
裏シートに用いたものと同じ支持体（１８８μｍ）に下記組成物からなるクッション層、受像層を順次塗工乾燥してなる第１基材（表面シート１）用ロールを形成した。
【００９１】
（光硬化型クッション層：膜厚１０μｍ）
ウレタンアクリレートオリゴマー（新中村化学社製：ＮＫオリゴＵＡ５１２）  ５５部
ポリエステルアクリレート（東亞合成社製：アロニックスＭ６２００）        １５部
ウレタンアクリレートオリゴマー（新中村化学社製：ＮＫオリゴＵＡ４０００）２５部
ヒドロキシシクロヘキシルフェニルケトン（チバ・スペシャリティー・ケミカルズ：イルガキュア１８４）                                                          ５部
メチルエチルケトン                                                    １００部
塗布後の活性光線硬化性化合物は、９０℃／３０ｓｅｃで乾燥を行い、次いで水銀灯（３００ｍＪ／ｃｍ2）で光硬化を行った。
【００９２】
（受像層）
上記クッション層上に下記組成の第１受像層形成用塗工液、第２受像層形成用塗工液及び第３受像層形成用塗工液をこの順に塗布乾燥して、それぞれの厚みが０．２μｍ、２．５μｍ、０．５μｍになる様に積層することにより受像層を形成した。
【００９３】
〈第１受像層形成用塗工液〉
ポリビニルブチラール樹脂〔積水化学工業（株）製：エスレックＢＬ−１〕      ９部
イソシアネート〔日本ポリウレタン工業（株）製：コロネートＨＸ〕            １部
メチルエチルケトン                                                      ８０部
酢酸ブチル                                                              １０部
〈第２受像層形成用塗工液〉
ポリビニルブチラール樹脂〔積水化学工業（株）製：エスレックＢＸ−１〕      ６部
金属イオン含有化合物（化合物ＭＳ）                                        ４部
メチルエチルケトン                                                      ８０部
酢酸ブチル                                                              １０部
〈第３受像層形成用塗工液〉
ポリエチレンワックス〔東邦化学工業（株）製：ハイテックＥ１０００〕        ２部
ウレタン変性エチレンアクリル酸共重合体                                    ８部
〔東邦化学工業（株）製：ハイテックＳ６２５４〕
メチルセルロース〔信越化学工業（株）製：ＳＭ１５〕                    ０．１部
水                                                                      ９０部
〔フォーマット印刷と枚葉断裁と穿孔〕
ロール状に形成された第１基材の受像層上にオフセット印刷法により、フォーマット印刷（従業員証、氏名）を行った。印刷インキはＵＶ墨インキを用いた。印刷時のＵＶ照射条件は、高圧水銀灯で２００ｍｊ相当であった。
【００９４】
（透明樹脂層形成）
下記組成物からなる印刷インキを用いロールミルにより混合し、印刷インキを作製した。オフセット印刷法により受像層上に印刷を行った。印刷時のＵＶ照射条件は、高圧水銀灯で２００ｍｊ相当であった。
【００９５】
（透明樹脂層組成物１）
ウレタンアクリレートオリゴマー                                          ５０部
脂肪族ポリエステルアクリレートオリゴマー                                ３５部
ダイロキュア１１７３（チバ・スペシャリティー・ケミカルズ社製）            ５部
トリメチロールプロパンアクリレート                                      １０部
（枚葉断裁とＥＤ表示用孔の形成）
フォーマット印刷を行ったロール状第１基材を複数枚（４〜２０枚）のカードが形成できる単位で枚葉に断裁すると共にＥＤ表示用孔を穿孔した。
【００９６】
〔インレットシートの作製〕
帝人デュポンフィルム（株）製Ｓシリーズテトロンフィルム４０μｍの上に厚さ１０μｍのアルミニウム箔を蒸着させた後、アンテナコイルやリード線の形態のようにエッチング処理をした。こうして得られたシートの上にＩＣチップ、補強板、ＥＤ表示部などを設置すると同時に結線を行ない、ＩＣモジュール用インレットシートとした。
【００９７】
〔硬化性樹脂の調製〕
ＥＤ表示部を覆う硬化性樹脂として下記のものを用いた。
【００９８】
〈硬化性樹脂Ａ〉
湿気硬化型、積水化学工業（株）製エスダイン２１１３ＭＫ
〈硬化性樹脂Ｂ〉
湿気硬化型、Ｈｅｎｋｅｌ社製Ｍａｃｒｏｐｌａｓｔ  ＱＲ３４６０
〈硬化性樹脂Ｃ〉
紫外線硬化型、ＥＭＩ社製  ３５０６
〈硬化性樹脂Ｄ〉
二液硬化型弾性エポキシ樹脂、株式会社スリーボンド社製３９５０セット（Ａ液、Ｂ液）、Ｂ液には更に３質量％のメルク社製イリジオン２１１を添加し、硬化性樹脂供給部は二液混合して供給できるように改造したものを用いた。
【００９９】
〈熱硬化性樹脂Ｅ〉
熱硬化性樹脂として下記の組成のものを用いた。
【０１００】
セロキサイド２０２１（ダイセル化学工業（株）製）                        ３６部
エポライト３００２（共栄化学（株）社製）                                ２５部
エピコート＃８２８（油化シェルエポキシ社製）                            ３０部
熱カチオン発生化合物：セトキサイドＳＩ−６０Ｌ（三新化学工業（株）社製）  ７部
〔ＥＤ表示機能付きＩＣカードの作製〕
上記各硬化性樹脂と、上記で作製したＥＤ表示素子Ａ〜Ｆを組み合わせて、各ＥＤ表示機能付きＩＣカードを、下記の方法により作製した（表２に記載）。
【０１０１】
＜第１基材、第２基材の接着＞
図１に記載のＥＤ表示機能付きＩＣカード製造装置を用い、上記作製された第１基材（表シート）は第１基材供給部Ａに、第２基材（裏シート）は第２基材供給部Ｂに設置する。
【０１０２】
上記各硬化性樹脂を硬化性樹脂供給部Ｃ及びＤに投入し、ＥＤ表示機能付きＩＣカードを作製した。
【０１０３】
長尺シート状の第２基材（裏面シート）上に硬化性樹脂供給部Ｄから供給された各樹脂をＴダイ塗布方式により塗布しラミネート部Ｆに搬送した。なお、第２基材に塗布される硬化性樹脂の塗布膜厚は後述の第１基材に塗布される硬化性樹脂の膜厚及びインレットシート膜厚４０μｍとの合計が全膜厚で３５０μｍとなるように調整した。
【０１０４】
一方、第１基材供給部にはＥＤ表示用孔に対応する突起を有する載置台を用い、その上に枚葉シート状の第１基材（表面シート）を配置し、第１基材上に特定温度で、窒素気流下で、硬化性樹脂供給部から硬化性樹脂を供給し、Ｔダイ塗布方式によりＥＤ表示部の厚さに合わせて樹脂層を形成した。硬化性樹脂を塗布した後、載置台を取り除くことにより、該ＥＤ表示用孔部分は硬化性樹脂が取り除かれて空孔が形成されている。予め図２に示すインレット３から構成されるＩＣモジュールのＥＤ表示部を第１基材のＥＤ表示用孔に合わせて配置した後、ラミネート部Ｆに搬送した。
【０１０５】
硬化性樹脂が塗布された第２基材及び硬化性樹脂とインレットシートが供給された第１基材をラミネート部Ｆに搬送し、両者を貼合し、加熱／加圧ロール（圧力０．３ＭＰａ、ロール表面温度９０℃）、貼合され膜厚が制御される。更に搬送部において、加熱、加圧、必要により冷却等を行い、シート断裁部Ｋにおいて断裁され、回収機により枚葉の原反を回収、積載し保存する。
【０１０６】
〔カード化断裁工程〕
カード化断裁工程は硬化性樹脂の初期硬化、基材との密着が十分に行われてから化粧断裁することが好ましい。断裁性を考慮すると接着剤は必ずしも完全に硬化させる必要はない。作製された原反はロータリーカッターにより５５ｍｍ×８５ｍｍサイズのＥＤ表示機能付きＩＣカード（ブランクカード）を得ることができた。
【０１０７】
〔ＩＣカードの保管〕
上記で得られたブランクカード３００枚をカードマガジンに上下左右同じ方向で重ねて装填した。
【０１０８】
カードマガジンはカードプリンター装填部に装着可能な形態とした。
【０１０９】
カードマガジンをシールした後、これらのマガジンを２３℃５５％環境下で１０日間保管した。
【０１１０】
〔カードへの画像記録〕
ＩＣカードへの顔画像等の個人識別情報やその他の文字情報の記載方法を示す。
【０１１１】
（昇華型感熱転写記録用インクシートの作製）
裏面に融着防止加工した厚さ６μｍのポリエチレンテレフタレートシートに下記組成のイエローインク層形成用塗工液、マゼンタインク層形成用塗工液、シアンインク層形成用塗工液を各々の厚みが１μｍになる様に設け、イエロー、マゼンタ、シアンの３色のインクシートを得た。
【０１１２】
〈イエローインク層形成用塗工液〉
イエロー染料（三井東圧染料（株）製ＭＳＹｅｌｌｏｗ）                      ３部
ポリビニルアセタール〔電気化学工業（株）製：デンカブチラールＫＹ−２４〕                                                                              ５．５部
ポリメチルメタアクリレート変性ポリスチレン〔東亜合成化学工業（株）製：レデダＧＰ−２００〕                                                                １部
ウレタン変性シリコンオイル〔大日精化工業（株）製：ダイアロマーＳＰ−２１０５〕                                                                        ０．５部
メチルエチルケトン                                                      ７０部
トルエン                                                                ２０部
〈マゼンタインク層形成用塗工液〉
マゼンタ染料（三井東圧染料（株）製  ＭＳ  Ｍａｇｅｎｔａ）                ２部
ポリビニルアセタール〔電気化学工業（株）製：デンカブチラールＫＹ−２４〕                                                                              ５．５部
ポリメチルメタアクリレート変性ポリスチレン〔東亜合成化学工業（株）製：レデダＧＰ−２００〕                                                                ２部
ウレタン変性シリコンオイル〔大日精化工業（株）製：ダイアロマーＳＰ−２１０５〕                                                                        ０．５部
メチルエチルケトン                                                      ７０部
トルエン                                                                ２０部
〈シアンインク層形成用塗工液〉
シアン染料（日本化薬（株）製  カヤセットブルー１３６）                    ３部
ポリビニルアセタール〔電気化学工業（株）製：デンカブチラールＫＹ−２４〕                                                                              ５．６部
ポリメチルメタアクリレート変性ポリスチレン〔東亜合成化学工業（株）製：レデダＧＰ−２００〕                                                                １部
ウレタン変性シリコンオイル〔大日精化工業（株）製：ダイアロマーＳＰ−２１０５〕                                                                        ０．５部
メチルエチルケトン                                                      ２０部
（溶融型感熱転写記録用インクシートの作製）
裏面に融着防止加工した厚さ６μｍのポリエチレンテレフタレートシートに下記組成のインク層形成用塗工液を厚みが２μｍになる様に塗布乾燥してインクシートを得た。
【０１１３】
〈インク層形成用塗工液〉
カルナバワックス                                                          １部
エチレン酢酸ビニル共重合体                                                １部
〔三井デュポンケミカル社製：ＥＶ４０Ｙ〕
カーボンブラック                                                          ３部
フェノール樹脂〔荒川化学工業（株）製：タマノル５２１〕                    ５部
メチルエチルケトン                                                      ９０部
〔顔画像の形成〕
受像層と昇華型感熱転写記録用インクシートのインク側を重ね合わせインクシート側からサーマルヘッドを用いて出力０．２３Ｗ／ドット、パルス幅０．３〜４．５ｍ秒、ドット密度１６ドット／ｍｍの条件で加熱することにより、階調性のある人物画像を受像層に形成した。この画像においては上記色素と受像層のニッケルが錯体を形成している。
【０１１４】
〔文字情報の形成〕
透明樹脂部と溶融型感熱転写記録用インクシートのインク側を重ね合わせインクシート側からサーマルヘッドを用いて出力０．５Ｗ／ドット、パルス幅１．０ｍ秒、ドット密度１６ドット／ｍｍの条件で加熱することにより文字情報をＩＣカード用画像記録体上に形成した。
【０１１５】
〔ＩＣカード表面に透明保護用の作製：図４（ｂ）参照〕
（転写箔ａの作製）
０．１μｍのフッ素樹脂層の離型層を設けた厚み２５μｍのポリエチレンテレフタレートフィルムの離型層上に下記組成物を積層し転写箔ａの作製を行った。
【０１１６】
活性光線硬化性化合物：
Ａ−９３００（新中村化学社製）                                          ３５部
ＥＡ−１０２０（新中村化学社製）                                  １１．７５部
反応開始剤：
イルガキュア１８４日本チバガイギー社製                                    ５部
添加剤不飽和基含有樹脂                                                  ４８部
その他の添加剤：
界面活性剤Ｆ−１７９（大日本インキ社製）                            ０．２５部
〈中間層形成塗工液〉膜厚１．０μｍ
ポリビニルブチラール樹脂〔積水化学（株）製：エスレックＢＸ−１〕      ３．５部
タフテックスＭ−１９１３（旭化成）                                        ５部
硬化剤：
ポリイソシアネート［コロネートＨＸ  日本ポリウレタン製］              １．５部
メチルエチルケトン                                                      ９０部
塗布後硬化剤の硬化は、５０℃、２４時間で行った。
【０１１７】
〈接着層形成塗工液〉膜厚０．５μｍ
ウレタン変性エチレンエチルアクリレート共重合体〔東邦化学工業（株）製：ハイテックＳ６２５４Ｂ〕                                                            ８部
ポリアクリル酸エステル共重合体〔日本純薬（株）製：ジュリマーＡＴ５１０〕  ２部  水                                                                      ４５部
エタノール                                                              ４５部
（転写箔ｂの作製）
０．１μｍのフッ素樹脂層の離型層を設けた厚み２５μｍのポリエチレンテレフタレートフィルムの離型層上に下記組成物を積層し活性光線硬化型転写箔ｂの作製を行った。
【０１１８】
活性光線硬化性化合物：
Ａ−９３００（新中村化学社製）                                          ３５部
ＥＡ−１０２０（新中村化学社製）                                  １１．７５部
反応開始剤：
イルガキュア１８４日本チバガイギー社製                                    ５部
添加剤不飽和基含有樹脂                                                  ４８部
その他の添加剤：
界面活性剤Ｆ−１７９（大日本インキ社製）                            ０．２５部
〈中間層形成塗工液〉膜厚１．５μｍ
ポリビニルブチラール樹脂〔積水化学（株）製：エスレックＢＸ−１〕      ２．５部
タフテックスＭ−１９１３（旭化成）                                        ５部
硬化剤：
ポリイソシアネート［コロネートＨＸ  日本ポリウレタン製］              ２．５部
メチルエチルケトン                                                      ９０部
塗布後硬化剤の硬化は、５０℃、２４時間で行った。
【０１１９】
〈バリヤー層形成塗工液〉膜厚１．０μｍ
ポリビニルブチラール樹脂〔積水化学（株）製：エスレックＢＸ−１〕          １部
タフテックスＭ−１９１３（旭化成）                                        ８部
硬化剤：
ポリイソシアネート［コロネートＨＸ  日本ポリウレタン製］                  １部
メチルエチルケトン                                                      ９０部
〈接着層形成塗工液〉膜厚０．５μｍ
ウレタン変性エチレンエチルアクリレート共重合体〔東邦化学工業（株）製：ハイテックＳ６２５４Ｂ〕                                                            ７部
ポリアクリル酸エステル共重合体〔日本純薬（株）製：ジュリマーＡＴ５１０〕  ３部
水                                                                      ４５部
エタノール                                                              ４５部
〔転写箔の付与〕
画像、文字が記録された前記受像層上に前記構成からなる転写箔ａおよび転写箔ｂを用いて、表面温度２００℃に加熱した、直径５ｃｍゴム硬度８５のヒートローラーを用いて圧力１５ＭＰａで１．２秒間熱をかけて、転写箔ａおよび転写箔ｂの順番で転写を行い透明保護層を形成した。
【０１２０】
〔比較試料の作製〕
比較試料としては、素子３における第１基材に用いたＰＥＴ支持体の代わりに、素子３の第１基材と硬化性樹脂層５の合計と同厚の２７０μｍのＰＥＴ−Ｇ（イーストマンケミカル社）シートを用い、一方の面に受像層を形成し、受像層と反対の面には、アンテナコイル、ＩＣチップに対応する凹部を予め形成し、ＥＤ表示部に対応する部分は２ｃｍ×４ｃｍの貫通孔を形成した枚葉のＰＥＴ−Ｇからなる第１基材シート１とした。一方、素子３における第２基材２と硬化性樹脂層６の合計と同厚の４４０μｍのＰＥＴ−Ｇシートを用いて、その一方の面には筆記層を塗工し、第２基材シート２とした。素子３の形成装置と同様の装置を用いて、第１基材、第２基材を所定位置に配置し、素子３で用いたものと同様のアンテナコイル、ＩＣチップ、ＥＤ表示部を積載したインレットシートを用いて比較のＩＣカードを形成し、以下素子３と同様にして透明保護層を形成した。
【０１２１】
以上のようにして得られた各ＩＣカードの一覧を表２に示す。
【０１２２】
【表２】
2008158621.tif 000004
【０１２３】
各ＩＣカードを下記の様にして評価した。
【０１２４】
〔カード耐久性評価〕
［耐折りまげ試験］
上記で得られたＥＤ表示機能付きＩＣカードを、図７（ａ）に示すように、カードの長辺方向：たわみ３５ｍｍ、カードの短辺方向：たわみ１５ｍｍとなるように、１２５回毎に長辺方向、短辺方向を周期３０／ｍｉｎの条件で合計１０００回の耐折りまげ試験を行った。
【０１２５】
その後市販のリーダーライターでＩＣへ書き込みを行い、試験後のＥＤの解像度を確認し、５段階で評価を行った。４以上が好ましい結果である。
【０１２６】
〈耐折曲げ試験後のＥＤの解像度〉
５：変形もなく、ＥＤの解像度に問題なし
４：ごく僅か変形があるが、ＥＤの解像度に問題がない
３：変形が多少ある程度であるが、ＥＤの解像度が若干低下している
２：大きく変形しており、ＥＤの解像度が明らかに低下している
１：ＥＤが折れ曲がってしまい、ＥＤ機能が失われている。
【０１２７】
［耐衝撃性試験］
上記で得られたＥＤ表示機能付きＩＣカードを、図７（ｂ）に示すような、台上で、円筒を用いて鋼球（直径２ｃｍ、質量５０ｇ）を自由落下させたとき、ＩＣやＥＤ表示部が機能しなくなる高さ（ｃｍ）をそのカードの耐衝撃性として評価した。
【０１２８】
各評価結果を表３に示す。
【０１２９】
【表３】
2008158621.tif 000005
【０１３０】
表から分かるとおり、比較試料はＩＣカード１５はＥＤ表示部、ＩＣ部分等が硬化性樹脂により被覆されていないことから耐久性が劣るのに対し、本発明の試料は優れた耐久性（耐衝撃性、耐折りまげ性）を示すことが分かる。
【０１３１】
また、本発明の製造方法を用いることにより、図１に示すような製造装置を用いて連続的に安定生産することが可能となった。また、ＥＤ表示部の解像度及び耐久性の良いＥＤ表示機能付きＩＣカードが得られた。
【図面の簡単な説明】
【０１３２】
【図１】本発明のＥＤ表示機能付きＩＣカードの製造装置の一例を示す概略構成図である。
【図２】インレットシートの構成図である。
【図３】第１基材及び第２基材を示す図である。
【図４】ＥＤ表示機能付きＩＣカード基材の構成断面図である。
【図５】ＥＤ表示部の断面構成図である。
【図６】本発明のＥＤ表示機能付きＩＣカードの表裏外観図である。
【図７】カード耐久性評価の方法を示す図である。
【符号の説明】
【０１３３】
１  第１基材
２  第２基材
３  インレットシート
４  ＥＤ表示用孔
５，６  硬化性樹脂層
７  受像層
８  透明保護層
９  筆記層
１０  個人識別情報
２１  ＥＤ表示部
２２  ＩＣチップ
２３  アンテナコイル
２４  フィルムシート
２５  補強板
５０  透明支持体
５１  ＩＴＯ
５２  銀電極
５３  電解質
５４  ＴＦＴ素子
５５  シール剤
５６  白色散乱層
５７  シールスペーサ
５８  画素領域スペーサ
５９  絶縁膜
１０１  透明電極
１０２  電極
【図１】
2008158621.tif 000006
【図２】
2008158621.tif 000007
【図３】
2008158621.tif 000008
【図４】
2008158621.tif 000009
【図５】
2008158621.tif 000010
【図６】
2008158621.tif 000011
【図７】
2008158621.tif 000012